СПОСОБ ПОКРЫТИЯ ПОВЕРХНОСТИ МЕТАЛЛИЧЕСКИХ КОМПОНЕНТОВ (ВАРИАНТЫ)

1. Способ покрытия поверхности металлических компонентов, который включает в себя следующие операции:
холодное газодинамическое распыление порошкового материала на поверхности металлического компонента с образованием покрытия, причем порошковый материал является нагретым до такой степени, чтобы соударяться с поверхностью металлического компонента при температуре, составляющей ориентировочно от 30 до 70% от температуры плавления порошкового материала в Кельвинах.
2. Способ по п.1, в котором порошок является нагретым до такой степени, чтобы соударяться с поверхностью металлического компонента при температуре, составляющей 50% от температуры плавления порошкового материала в Кельвинах.
3. Способ по п.1, в котором частицы порошкового материала имеют размер от 5 до 120 мкм.
4. Способ по п.1, в котором операцию динамического распыления холодного газа осуществляют с использованием системы, которая содержит порошковый питатель и смесительную камеру, которая сообщается с порошковым питателем и выполнена с возможностью перемешивания порошкового материала с транспортирующим газом,
причем порошковый материал нагревают в порошковом питателе ранее перемешивания с транспортирующим газом.
5. Способ по п.1, в котором операцию динамического распыления холодного газа осуществляют с использованием системы, которая содержит порошковый питатель, смесительную камеру, которая сообщается с порошковым питателем и выполнена с возможностью перемешивания порошкового материала с транспортирующим газом, и трубу, позволяющую подавать порошковый материал в смесительную камеру,
причем порошковый материал нагревают в трубе при перемещении в смесительную камеру.
6. Способ покрытия поверхности металлических компонентов с использованием порошкового материала, который включает в себя следующие операции:
нагревание поверхности металлического компонента до температуры, составляющей ориентировочно от 30 до 70% от температуры плавления порошкового материала в Кельвинах;
холодное газодинамическое распыление порошкового материала на поверхности металлического компонента с образованием покрытия.
7. Способ по п.6, в котором ранее нагревания поверхности металлического компонента до температуры, составляющей ориентировочно от 30 до 70%, температуры плавления порошкового материала, ее нагревают до температуры, составляющей ориентировочно от 30 до 70% от температуры плавления металлического компонента в Кельвинах.
8. Способ по п.6, в котором поверхность металлического компонента нагревают до температуры, составляющей около 50% от температуры плавления порошкового материала в Кельвинах.
9. Способ по п.6, который дополнительно включает в себя нагревание порошкового материала ранее холодного газодинамического распыления порошкового материала на поверхности металлического компонента.
10. Способ по п.6, в котором порошковый материал имеет размер частиц от 5 до 120 мкм.